(57)【要約】      （修正有）【課題】光透過率と光拡散率が共に優れ、各種ディスプレイの光源装置や照明用途などに用いることができる光拡散フィルムを提供する。【解決手段】透明基材６上に、ポリアミド多孔質粒子からなる光拡散剤７を含む光拡散層を積層した光拡散フィルム１であって、光拡散層における光拡散剤の含有量が２５〜６０重量％で、次式で定義される全光線透過率の変化率ΔＴ％が１以上、かつ、ヘイズの変化率ΔＨ％が０．５以上であることを特徴とする光拡散フィルム。2010281986.tif 0000192010281986.tif 000020【選択図】図３
2010281986.tif 000002
【特許請求の範囲】
【請求項１】
透明基材上に、ポリアミド多孔質粒子からなる光拡散剤を含む光拡散層を積層した光拡散フィルムであって、光拡散層における光拡散剤の含有量が２５〜６０重量％、次式で定義される全光線透過率の変化率ΔＴ％が１以上、かつ、ヘイズの変化率ΔＨ％が０．５以上であることを特徴とする光拡散フィルム。
【数１】
2010281986.tif 000017
【数２】
2010281986.tif 000018
（ただし、ＴＦ→Ｂ、ＨＦ→Ｂは光拡散層を積層した面から光を入射したときの全光線透過率ＴおよびヘイズＨをそれぞれ表し、ＴＢ→Ｆ、ＨＢ→Ｆは光拡散層を積層した面の裏側から光を入射したときの全光線透過率ＴおよびヘイズＨをそれぞれ表す。）
【請求項２】
ポリアミド多孔質粒子が、ポリアミドを溶解させる良溶媒中にポリアミドを溶解させたポリアミド溶液（Ａ）とポリアミドを溶解させることができない非溶媒（Ｂ）とを混合して一時的に均一な混合溶液を形成し、その後静置する方法で製造された、結晶化度が４０％以上のポリアミド多孔質粒子であることを特徴とする請求項１に記載の光拡散フィルム。
【発明の詳細な説明】
【技術分野】
【０００１】
本発明は、光散乱性材料に関し、さらに詳しくは、照明カバー、照明看板、各種ディスプレイ、あるいは透過型スクリーン等、光の拡散を目的とする部材に好適に用いることができる光拡散層を有する光拡散フィルムに関するものである。
【背景技術】
【０００２】
従来から、照明カバー、照明看板、各種ディスプレイ、あるいは透過型スクリーン等において、光源の光を均一に広げ視認性を高めるために光拡散層を有する光拡散フィルムが用いられている。例えば、パーソナルコンピューターや携帯電話、デジタルカメラなどに装備されている液晶ディスプレイ装置においては、バックライトと液晶表示素子の間に光拡散フィルムを配置することにより、バックライトの光をディスプレイ全体に均一に広げている。
【０００３】
一例として図１に、液晶ディスプレイ装置のバックライト周辺の一般的な構成を示す。光源２から照射された光は、導光板３および反射板４を経て、光拡散フィルム１によって面方向に均一に拡散通過され、拡散フィルム上方に配備された液晶表示素子部５に導かれる。
【０００４】
図２に一般的な光拡散フィルムの構成を示す。透明な基材６の片面に、光拡散剤７と、透明バインダー樹脂８とからなる光拡散層が積層される（たとえば特許文献１）。基材６としてはポリエチレンテレフタレート、ポリカーボネート、ポリスチレン、アクリル樹脂、アセチルセルロースなどの透明樹脂からなる樹脂フィルム、あるいはガラスなどの透明無機物質が用いられる。また、光拡散剤としてはガラス、アクリル樹脂、スチレン樹脂、ＭＳ樹脂（スチレン／メタクリル酸メチル共重合体）、シリコーン樹脂などからなる微粒子が、バインダーとしてはアクリルやポリエステル樹脂、シリコーン樹脂、エポキシ樹脂などが用いられる。通常、光拡散フィルムは、光拡散層が積層されていない面が光源側の面となるよう配置される。
【０００５】
また、光拡散フィルムのもう一方の面には、いくつかの目的で積層体９が形成される。具体的には、導光板からの光の反射を防ぐ反射防止層（特許文献２）や、導光板との密着を防ぐブロッキング防止層(特許文献３、４、５）、導光板の傷つきを妨げる傷つき防止層（特許文献６）などがある。
【０００６】
近年、液晶ディスプレイのバックライト用光拡散フィルムや有機ＥＬ照明における光取出し層に用いられるフィルムなどには、光の高透過率と高拡散率の両立が要求されている。しかし、光の透過率（全光線透過率）を高めようとすると、光拡散剤の量を低減せざるを得ない事から光拡散率が低下し、逆に光拡散率を高めようとすると光拡散剤の添加量を増量せざるをえず、この結果として全光線透過率が低下する。
【先行技術文献】
【特許文献】
【０００７】
【特許文献１】特開２００８−２５０１２９号公報
【特許文献２】特開平１０−２３９５０４号公報
【特許文献３】特開２００６−１２６８２２号公報
【特許文献４】特開２００７−２８６１６６号公報
【特許文献５】実用新案２５２９６５０号公報
【特許文献６】国際公開第０３／０３２０７４号パンフレット
【発明の概要】
【発明が解決しようとする課題】
【０００８】
本発明は、光透過率と光拡散率が共に優れ、各種ディスプレイの光源装置や照明用途などに好適に用いることができる光拡散フィルムを提供することを目的とする。
【課題を解決するための手段】
【０００９】
本発明は、透明基材上に、ポリアミド多孔質粒子からなる光拡散剤を含む光拡散層を積層した光拡散フィルムであって、光拡散層における光拡散剤の含有量が２５〜６０重量％、次式で定義される全光線透過率の変化率ΔＴ％が１以上、かつ、ヘイズの変化率ΔＨ％が０．５以上であることを特徴とする光拡散フィルムである。
【数１】
2010281986.tif 000003
【数２】
2010281986.tif 000004
（ただし、ＴＦ→Ｂ、ＨＦ→Ｂは光拡散層を積層した面から光を入射したときの全光線透過率ＴおよびヘイズＨをそれぞれ表し、ＴＢ→Ｆ、ＨＢ→Ｆは光拡散層を積層した面の裏側から光を入射したときの全光線透過率ＴおよびヘイズＨをそれぞれ表す。）
【００１０】
本発明に用いるポリアミド多孔質粒子は、ポリアミドを溶解させる良溶媒中にポリアミドを溶解させたポリアミド溶液（Ａ）とポリアミドを溶解させることができない非溶媒（Ｂ）とを混合して一時的に均一な混合溶液を形成し、その後静置する方法で製造された、結晶化度が４０％以上のポリアミド多孔質粒子であるのが好ましい。
【発明の効果】
【００１１】
本発明の光拡散フィルムは、光拡散層を積層した面を光源側に配置することにより、光の透過率と拡散率が共に優れた光拡散フィルムとして用いることができる。また、本発明の光拡散フィルムは導光板との密着を防ぐ効果も有する。
【発明を実施するための形態】
【００１２】
本発明の光拡散フィルムは、透明な基材の片面に、光拡散剤および透明バインダー樹脂からなる光拡散層を積層することで作成する。図３に本発明の構成を示す。本発明の光拡散フィルムは、通常の光拡散フィルムと異なり、光拡散層を積層した面を光源側（導光板側）に配置して使用する光拡散フィルムである。
【００１３】
本発明に用いられる光拡散剤は多孔質粒子からなるものであればよく、具体的には、多孔質シリカ粒子、多孔質アクリル粒子およびポリアミド多孔質粒子などが挙げられる。このうちシリカのような無機材料からなる多孔質粒子は導光板を傷つけやすいため、有機材料からなる多孔質粒子のほうが好ましい。特に、透明バインダー樹脂としてよく用いられるアクリル樹脂に対する屈折率差が大きく、光散乱性が高くなるポリアミド多孔質粒子が好ましい。
【００１４】
多孔質粒子を構成するポリアミドとしては、公知の種々のものを用いることができる。例えば、ε−カプロラクタム、ω−ラウロラクタム等の環状アミドの開環重合、またはε−アミノカプロン酸、ω−アミノドデカン酸、ω−アミノウンデカン酸などのアミノ酸の重縮合で得られるポリアミドを挙げることができる。また、蓚酸、アジピン酸、セバシン酸、テレフタル酸、イソフタル酸、１，４−シクロヘキシルジカルボン酸などのジカルボン酸またはその誘導体と、エチレンジアミン、ヘキサメチレンジアミン、１，４−シクロヘキシルジアミン、ｍ−キシリレンジアミン、ペンタメチレンジアミン、デカメチレンジアミンなどのジアミンを重縮合して得られるポリアミドを挙げることもできる。
【００１５】
用いるポリアミドの融点は１１０〜３２０℃であるのが好ましい。特に、１４０〜２８０℃であるのが好ましい。融点が１１０℃より低いと、加工時の熱安定性に問題が生じる場合がある。
【００１６】
具体的なポリアミドとして、ポリアミド６、ポリアミド１１、ポリアミド１２、ポリアミド６６、ポリアミド６１０、ポリアミド６６／６Ｔ（Ｔはテレフタル酸成分を表す）、ポリアミド４６、ポリアミド９Ｔなどを挙げることができるが、ポリアミド６またはポリアミド６６が好ましい。また、これらポリアミドは二種類以上を混合して用いることもできるし、共重合体として用いることもできる。
【００１７】
本発明に用いられる多孔質粒子の形状に制限はなく、球状、略球状、勾玉（C型）状、もしくはダンベル状などの任意の形状のものを用いることができるが、７０重量％以上、好ましくは８０重量％以上、さらに好ましくは９０重量％以上が一種類の粒子形状で構成された均一な粒子であることが望ましい。
【００１８】
多孔質粒子の数平均粒子径は０．１〜３０μｍが好ましく、より好ましくは１〜２０μｍである。数平均粒子径が０．１μｍより小さいと可視光のレイリー散乱領域となるため前方散乱効果が低くなるため好ましくない。また数平均粒子径が３０μｍより大きいと光拡散層の厚みが厚くなるため好ましくない。
【００１９】
また、粒子径分布において、数平均粒子径（または数基準平均粒子径）に対する体積平均粒子径（または体積基準平均粒子径）の比が１〜２．５であることが好ましい。数平均粒子径に対する体積平均粒子径の比（粒度分布指数ＰＤＩ）が２．５より大きいと、粉体としての取り扱いが悪くなる。
【００２０】
多孔質粒子のＢＥＴ比表面積は、３〜１２０ｍ２／ｇであることが好ましい。比表面積が３ｍ２／ｇより小さいと内部散乱効果が少なくなり好ましくない。また比表面積が１２０ｍ２／ｇより大きくなると粉体の表面エネルギーが高く凝集しやすくなるため、光拡散層形成時に均一な分散層が作りにくくなるので好ましくない。
【００２１】
また、平均細孔径は、０．０１〜０．８μｍであることが好ましい。平均細孔径が０．０１μｍより小さければ、細孔内に樹脂バインダー等が十分に入り込めないことから、気泡が残り形成した光拡散層に散乱ムラが生じることがある。また、平均細孔径が０．８μｍより大きければ、可視光の波長領域以上の大きさを持つことにより、散乱特性が落ちることがある。
【００２２】
多孔質粒子の多孔度指数（ＲＩ）は、５〜１００が好ましい。ここで多孔度指数（ＲＩ）とは、同じ直径の平滑な球状粒子の比表面積（Ｓｐ０）に対する、多孔質の球状粒子の比表面積（Ｓｐ）の比（Ｓｐ／Ｓｐ０）と定義する。多孔度指数が５より小さければ、細孔体積が小さいために光の多重散乱特性が失われて、散乱性が落ちることがある。多孔度が１００より大きいと、取り扱いづらくなる。
【００２３】
本発明に用いられるポリアミド多孔質粒子は、ＤＳＣで測定された結晶化度が４０％以上であることが好ましい。結晶化度は、Ｘ線解析より求める方法、ＤＳＣ測定法により求める方法、密度から求める方法があるが、ＤＳＣ測定法により求める方法が好適である。結晶化度が４０％より低いと、多孔質粒子を熱加工する際に溶融しやすくなり好ましくない。
【００２４】
ポリアミド多孔質粒子は、相分離法などの公知の方法で製造することができる。例えば、室温付近においてポリアミドを溶解させる良溶媒中にポリアミドを溶解させたポリアミド溶液(Ａ)に、室温付近でポリアミドを溶解させることができない非溶媒(Ｂ)を混合することでポリアミドの溶解度を低下させて析出させる方法を用いて製造することができる。特に、溶液（Ａ）と非溶媒（Ｂ）とを混合して一時的に均一な混合溶液を形成し、その後静置する方法で製造することが好ましい。この方法により表面積が大きく、粒子系分布が狭く、結晶化度が高い多孔質ポリアミド粒子が得られる。この粒子は単一粒子そのものが球晶構造を有した多孔質粒子となり、本発明の光拡散剤として好適に使用できる。
【００２５】
「単一粒子そのものが球晶構造」であるとは、一つの単独粒子の中心付近の単数または複数のコアから高分子フィブリルが三次元等方あるいは放射状に成長して形成した結晶性高分子特有の球晶構造であることを意味する。
【００２６】
本発明に用いられる透明バインダー樹脂としては、アクリル樹脂やポリエステル樹脂、シリコーン樹脂、エポキシ樹脂、環状ポリオレフィン樹脂、スチレン樹脂、ＭＳ樹脂およびそれらのオリゴマーやモノマー混合物などを挙げることができる。
【００２７】
本発明に用いられる透明な基材の材質としては、透明樹脂であるポリエチレンテレフタレートやポリカーボネート、ポリスチレン、アクリル樹脂、アセチルセルロースからなる樹脂フィルム、あるいはガラスなどの透明無機物質のシートなどを挙げることができる。
【００２８】
本発明の光拡散フィルムの光拡散層は、まず透明バインダー樹脂および溶媒、さらに必要に応じて、重合開始剤や酸化防止剤、光安定化剤、帯電防止剤などを配合した溶液組成物と、多孔質粒子からなる光拡散剤とを分散機や攪拌によって均一分散スラリー体とし、次いでこのスラリー体を透明基板上に塗布して硬化させることで積層する事ができる。このとき、前記溶液組成物の代わりに市販の透明性塗料を用いても良い。
【００２９】
具体的には、前記均一分散スラリー体をスプレー法、ディッピング法、カーテンフロー法、ロールコーター法、印刷法等の手段を用いて透明基板の表面に均一に塗布し、紫外線照射又は加熱で硬化させる方法が用いられる。また、多孔質粒子からなる光拡散剤を直接透明性基板に接着剤等で接着してもよい。
【００３０】
本発明の光拡散フィルムは、次式で定義される全光線透過率の変化率ΔＴ％が１以上、かつ、ヘイズの変化率ΔＨ％が０．５以上であることが好ましい。より好ましくはΔＴ％が２以上、かつ、ヘイズの変化率ΔＨ％が０．７以上、特にΔＴ％が３以上、かつ、ヘイズの変化率ΔＨ％が１以上であるのが好ましい。
【数３】
2010281986.tif 000005
【数４】
2010281986.tif 000006
（ただし、ＴＦ→Ｂ、ＨＦ→Ｂは光拡散層を積層した面から光を入射したときの全光線透過率ＴおよびヘイズＨをそれぞれ表し、ＴＢ→Ｆ、ＨＢ→Ｆは光拡散層を積層した面の裏側から光を入射したときの全光線透過率ＴおよびヘイズＨをそれぞれ表す。）
【００３１】
上記において、ΔＴ％およびΔＨ％が０以上であれば本発明の効果である、光透過性および光拡散性の両者が向上していることを示し、数値が大きければ大きいほど、光透過性または光拡散性が優れていると判断できる。
【００３２】
本発明における光拡散フィルムの光拡散層中の多孔質粒子の含有量は、膜厚にもよるが２５〜６０重量％が好ましい。さらに好ましくは、３０〜５０重量％である。含有量が２０重量％未満では、本発明の効果が発現しないことがある。一方、６０重量％を超えると、光拡散層の厚みを均一にするのが困難となるので好ましくない。光散乱層の膜厚は、通常、５〜１００μｍである。好ましくは、８〜５０μｍの範囲である。
【００３３】
以上のようにして製造することができる本発明の光拡散フィルムは、光拡散層を積層した面を光源側に配置した場合に光の透過率と拡散率が共に優れ、照明カバー、照明看板、各種ディスプレイ、透過型スクリーン等の光源装置に好適に用いることができる。また、ＬＥＤや有機ＥＬ照明など光拡散光が必要な種々の用途に適用する事ができる。特に、液晶表示装置用バックライトユニットを構成する光拡散フィルムとして利用するのに好適である。
【実施例】
【００３４】
以下、実施例により本発明を具体的に説明するが、本発明はこれらの実施例に限定されるものではない。また結晶化度、粒子径、平均細孔径、空孔率、比表面積、全光線透過率、ヘイズなどの測定は次のように行なった。
【００３５】
（結晶化度）結晶化度は、ＤＳＣ（示差走査熱量計）で測定した。具体的には、流速４０ｍｌ／ｍｉｎ窒素気流中で、昇温速度５℃／ｍｉｎ、温度範囲１２０〜２３０℃の吸熱ピークの面積から求めた結晶融解熱と、既知のポリアミドの結晶融解熱量との比（下式）から求めた。なお、ポリアミド６の融解熱は、  Ｒ．Ｖｉｅｗｅｇら、ｋｕｎｓｔｓｔｏｆｆｅIV  ｐｏｌｙａｍｉｄｅ、２１８頁、Ｃａｒｌ  Ｈａｎｇｅｒ  Ｖｅｒｌａｇ、１９６６年の記載により、４５ｃａｌ／ｇとした。
【数５】
2010281986.tif 000007
χ  ；結晶化度（％）
ΔＨobs；サンプルの融解熱  （ｃａｌ／ｇ）
ΔＨｍ；ポリアミドの融解熱  （ｃａｌ／ｇ）
【００３６】
（平均粒子径）平均粒子径および粒子径分布は、電子顕微鏡（走査型電子顕微鏡  SEM）を用いて、微粒子１００個の平均値として測定した。数平均粒子径、体積平均粒子径および粒子径分布指数（ＰＤＩ）は次式で表される。
数平均粒子径:
【数６】
2010281986.tif 000008
体積平均粒子径:
【数７】
2010281986.tif 000009
粒子径分布指数：
【数８】
2010281986.tif 000010
ここで、Ｘｉ；個々の粒子径、ｎは測定数である。
【００３７】
（比表面積）比表面積は、窒素吸着によるＢＥＴ法で３点測定をおこなった。
【００３８】
（平均細孔径・空孔率）平均細孔径は、水銀ポロシメータにより測定した。測定範囲は、０．００３６から１４μｍの範囲で平均細孔径を求めた。ポリアミド多孔質微粒子の空孔率は、１個の粒子中のポリアミドの体積と空間体積の割合を表す。ここで、ポリアミドの密度をρとして、空孔率（ｐｏｒｏｕｓｉｔｙ）を次式で表すことができる。ここで、
Ｖｐ；粒子内空孔体積、
Ｖｓ；粒子内ポリマー体積とする。
【数９】
2010281986.tif 000011
即ち、粒子内累積細孔容積（Ｐ１）とすると
【数１０】
2010281986.tif 000012
で表される。
細孔径に対する累積細孔容積の図から、粒子内累積細孔容積を算出し、下式に従って、粒子内空孔率を算出する。このときポリアミド微粒子の密度ρは、ＤＳＣで求めた結晶化度χと結晶密度ρｃ、非晶密度ρａから求めた。ここでポリアミド６の結晶密度（ρｃ）は１．２３ｃｍ３／ｇ、非晶密度（ρａ）は１．０９ｃｍ３／ｇとした。
【数１１】
2010281986.tif 000013
【００３９】
ポリアミド多孔質微粒子の多孔質度（ＲＩ）は、同一粒子径で真球状微粒子を仮定したときの比表面積値Ｓｐ０と多孔質微粒子の場合のＢＥＴ比表面積Ｓｐの比で表すことができる。また、
【００４０】
【数１２】
2010281986.tif 000014
【００４１】
【数１３】
2010281986.tif 000015
で求められる。ｄは粒子の直径、ρは密度である。
【００４２】
全光線透過率（Ｔ）、およびヘイズ（Ｈ）は日本電色工業製のヘイズメーターＮＤＨ５０００を用い、ＪＩＳ  Ｋ７３６１−１およびＪＩＳ  Ｋ７１３６に準拠して測定した。
【００４３】
（参考例１）
ポリアミド６（宇部興産社製、「１０１０Ｘ１」、数平均分子量８０００）１００ｇを７０℃でフェノール８１０ｇに完全に溶解した後、イソプロピルアルコールを９０ｇ加えて攪拌しながら徐冷し、ポリアミド濃度１０重量％のフェノール／イソプロピルアルコール溶液を得て、常温で保持した。イソプロピルアルコール４ｋｇと水２．５ｋｇからなる混合液６．５ｋｇを５℃で作成し、前記ポリアミド溶液と混合して、溶液が均一になった時点で攪拌を停止して静置し、ポリアミド６粒子を析出させた。２時間静置後、析出した粒子をろ紙を用いてろ別し、ろ紙上で２５℃のイソプロピルアルコール１００００ｍｌで５回洗浄を行なった。次に、熱風乾燥機を用いて温度６０℃で８時間乾燥した。さらに真空乾燥機を用いて温度６０℃で８時間乾燥した。乾燥した粒子１０ｇを保温付きソックスレー抽出器に充填し、抽出器内でイソプロピルアルコールを１０時間還流した後、粒子を水１０重量％スラリーにして、１８０℃にて噴霧乾燥を行い、ポリアミド６からなるポリアミド多孔質粒子を得た。得られた粒子を走査型電子顕微鏡で観察したところ、数平均粒子径５．１μｍ、体積平均粒子径６．３μｍの多孔質球晶状粒子であった。ＰＤＩは１．２３であった。ＢＥＴ比表面積は２８．２ｍ２／ｇ、平均細孔径は、０．１３０μｍ、結晶化度は５７％であった。
【００４４】
（実施例１）
参考例１で作成したポリアミド多孔質粒子５重量部にＭＳ樹脂１５重量部およびトルエン８０重量部を分散させて、均一分散スラリー体を作成した。このスラリー体を市販のトリアセチルセルロース樹脂フィルム（膜厚８０μｍ）上にバーコーターを用いてコーティングし、その後加熱処理し光拡散層を積層した。このときの光拡散層の厚みは８μｍであった。このフィルムの光拡散層を積層した面から光を入れたとき、およびその反対の面から光を入れたときの全光線透過率およびヘイズ値を測定した。結果を表１に示した。
【００４５】
（実施例２）
ポリアミド多孔質粒子の重量を１５重量部、ＭＳ樹脂の重量を２０重量部にした以外は、実施例１と同様にして光拡散フィルムを作成した。結果を表１に示した。
【００４６】
（比較例１）
ポリアミド多孔質粒子の代わりに積水化成品工業製テクポリマーＭＢＸ−５（５μｍ）を５重量部配合した以外は、実施例１と同様にして光拡散フィルムを作成した。結果を表１に示した。
【００４７】
（実施例３）
参考例１で作成したポリアミド多孔質粒子３０重量部にウレタンアクリレート系オリゴマー（日本合成化学製ＵＶ−７６００Ｂ）５０重量部、光重合開始剤１−ヒドロキシ−シクロヘキシルフェニルケトン（和光純薬製）０．８重量部およびトルエン５０重量部を均一分散させて、スラリー体を作成した。このスラリー体を無アルカリガラス（ｔ＝１ｍｍ）にバーコーターにてコーティング後、ＵＶ照射（８５０ｍＪ／ｃｍ２）により硬化、乾燥処理をおこない、光拡散層を積層したフィルムを作成した。結果を表１に示した。
【００４８】
（実施例４）
ポリアミド多孔質粒子の重量を２５重量部とした以外は、実施例３と同様にして光拡散フィルムを作成した。結果を表１に示した。
【００４９】
（実施例５）
ポリアミド多孔質粒子の重量を２０重量部とした以外は、実施例３と同様にして光拡散フィルムを作成した。結果を表１に示した。
【００５０】
（比較例２）
ポリアミド多孔質粒子の重量を１５重量部とした以外は、実施例３と同様にして光拡散フィルムを作成した。結果を表１に示した。
【００５１】
（比較例３）
ポリアミド多孔質粒子の重量を１０重量部とした以外は、実施例３と同様にして光拡散フィルムを作成した。結果を表１に示した。
【００５２】
（参考例２）
ポリアミド６（宇部興産社製、１０１１ＦＫ、分子量１１，０００）１００ｇを、７０℃にてフェノール溶液８１０ｇに溶解し、イソプロピルアルコールを９０ｇ加えて攪拌しながら徐冷し、ポリアミド濃度１０重量％のフェノール／イソプロピルアルコール溶液を得て、常温で保持した。この溶液に、攪拌しながら、２−プロパノール５ｋｇと水３ｋｇからなる混合液８ｋｇを常温で１５秒かけて投入した。溶液が均一になった時点で攪拌を停止して静置し、ポリアミド６粒子を析出させた。３０分静置後、析出した粒子をろ紙を用いてろ別し、ろ紙上で２５℃の２−プロパノール１０００ｍｌで５回洗浄を行ない、真空乾燥機を用いて温度６０℃で８時間乾燥した。次に、乾燥した粒子を保温付きソックスレー抽出器に充填し、抽出器内で２−プロパノールを１０時間還流した後、イオン交換水１０重量％スラリーにして、１８０℃にて噴霧乾燥を行い、ポリアミド６からなるポリアミド多孔質粒子を得た。得られた粒子を走査型電子顕微鏡で観察したところ、数平均粒子径１０．４μｍ、体積平均粒子径１１．２μｍの多孔質球晶状粒子であった。ＰＤＩは１．０８であった。比表面積は９．８ｍ２／ｇ、平均細孔径は、０．１２４μｍ、結晶化度は５０％であった。
【００５３】
（実施例６）
参考例２で作成したポリアミド多孔質粒子５０重量部にウレタンアクリレート系オリゴマー（日本合成化学製ＵＶ−７６００Ｂ）１００重量部、光重合開始剤１−ヒドロキシ−シクロヘキシルフェニルケトン（和光純薬製）０．８重量部およびトルエン１００重量部を均一分散させて、スラリー体を作成した。これらをポリエチレンテレフタレート樹脂フィルム（ｔ＝１００μｍ）にバーコーターにてコーティング後、ＵＶ照射（８５０ｍＪ／ｃｍ２）により硬化、乾燥処理をおこない、光拡散層を積層したフィルムを作成した。結果を表１に示した。
【００５４】
（実施例７）
ポリアミド多孔質粒子１００重量部にした以外は実施例６と同様にした。結果を表１に示した。
【００５５】
【表１】
2010281986.tif 000016
【００５６】
表１より、本発明のポリアミド多孔質粒子からなる光拡散剤を含む光拡散層を光源側の面に積層した光拡散フィルムは、全光線透過率の変化率ΔＴ％、ヘイズの変化率ΔＨ％ともに優れることが分かる。
【図面の簡単な説明】
【００５７】
【図１】液晶ディスプレイ装置のバックライト近傍部の一般的な構成を示した分解図である。
【図２】光拡散フィルムの一般的な構成の一例を示した断面図である。
【図３】本発明の光拡散フィルムの構成を示した断面図である。
【符号の説明】
【００５８】
１  光拡散フィルム
２  光源
３  反射板
４  導光板
５  液晶表示素子部
６  透明性基板
７  光拡散剤
８  透明バインダー樹脂
９  積層体
【図１】
2010281986.tif 000021
【図２】
2010281986.tif 000022
【図３】
2010281986.tif 000023